(57)【特許請求の範囲】
【請求項１】
焼鈍された鋼板に溶融亜鉛めっきを施し、その後、前記鋼板に施された亜鉛めっきを加熱合金化し、次いで冷却液を微細化した液滴群を前記鋼板に向けて噴射して前記鋼板を冷却停止温度Ｔ（℃）まで冷却する合金化溶融亜鉛めっき鋼板の製造方法であって、
前記液滴群には、２０℃、二酸化炭素１気圧の場合における二酸化炭素の飽和溶解量の１．０％以上の二酸化炭素が溶解しており、
前記液滴群の平均液滴直径Ｄ（μｍ）は、前記冷却の開始から前記冷却停止温度Ｔ（℃）となる冷却終了まで、前記液滴群が前記鋼板の表面に接触せず、前記液滴群が蒸発して蒸気膜を形成した状態が維持されるサイズであることを特徴とする合金化溶融亜鉛めっき鋼板の製造方法。
【請求項２】
前記液滴群の平均液滴直径Ｄ（μｍ）は、前記冷却停止温度Ｔ（℃）との関係で下記式（１）を満足することを特徴とする請求項１に記載の合金化溶融亜鉛めっき鋼板の製造方法。
Ｄ＜５．０×１０−３×Ｔ２−２．０×Ｔ＋２．２×１０２・・・（１）
【請求項３】
前記液滴群の平均液滴直径Ｄ（μｍ）は、前記冷却停止温度Ｔ（℃）、との関係でさらに下記式（２）を満足することを特徴とする請求項２に記載の合金化溶融亜鉛めっき鋼板の製造方法。
Ｄ≧３．０×１０−３×Ｔ２−１．２×Ｔ＋１．３×１０２・・・（２）
【請求項４】
焼鈍された鋼板に溶融亜鉛めっきを施し、その後、前記鋼板に施された亜鉛めっきを加熱合金化し、次いで冷却液を微細化した液滴群を前記鋼板に向けて噴射して前記鋼板を冷却停止温度Ｔ（℃）まで冷却する合金化溶融亜鉛めっき鋼板の製造方法であって、
前記液滴群には、２０℃、二酸化炭素１気圧の場合における二酸化炭素の飽和溶解量の１．０％以上の二酸化炭素が溶解しており、
前記冷却の開始から前記冷却停止温度Ｔ（℃）となる冷却終了まで、前記液滴群が前記鋼板の表面に接触せず、前記液滴群が蒸発して蒸気膜が形成された状態が維持される、前記液滴群の平均液滴直径Ｄ（μｍ）と前記冷却停止温度Ｔ（℃）との関係式を予め求め、
該関係式を満足する平均液滴直径Ｄ（μｍ）で冷却を行うことを特徴とする合金化溶融亜鉛めっき鋼板の製造方法。
【発明の詳細な説明】
【技術分野】
【０００１】
本発明は、連続合金化溶融亜鉛めっき設備を用いた合金化溶融亜鉛めっき鋼板の製造方法に関し、特に合金化後に行う冷却に関するものである。
【背景技術】
【０００２】
一般に、合金化溶融亜鉛めっき鋼板は、図１のような連続合金化溶融亜鉛めっき設備１００を用いて以下のように製造される。まず、図示しない連続焼鈍炉で焼鈍された鋼板（鋼帯）Ｐは、溶融亜鉛めっき浴２０に連続的に導入され、ここで鋼板Ｐに溶融亜鉛めっきが施される。鋼板Ｐは、溶融亜鉛めっき浴２０中のシンクロール２１によって、その進行方向が上方になる。鋼板Ｐは溶融亜鉛めっき浴２０の上方に引き上げられた後、ガスワイピング装置２２でめっき付着量が調整される。その後、合金化炉２３で鋼板Ｐに施された亜鉛めっきが加熱合金化される。その後、冷却装置１０で冷却液を微細化した液滴群を鋼板Ｐに向けて噴射して、鋼板Ｐを冷却する。その後、トップロール２５近傍で放射温度計２４によって鋼板温度が測定される。なお、図１中の矢印は鋼板Ｐの進行方向である。
【０００３】
合金化後の冷却方法としては、空気等の気体を噴射する冷却（ガス冷却）と、図１の冷却装置１０のように、冷却液を微細化した液滴群を噴射する冷却（ミスト冷却）とがある。ミスト冷却は、ガス冷却よりも冷却効率が高いため、限られた冷却設備長で、高い冷却速度で冷却を行うことができ、生産性を向上させるために用いられる。
【０００４】
しかし、合金化後のミスト冷却では、鋼板の幅方向で冷却ムラが生じ、これが起因となり、鋼板表面にシワが発生したり、鋼板が変形したりするなどの形状不良が発生することが知られている。この冷却ムラを防止するため、種々の対策が検討されている。
【０００５】
特許文献１には、冷却装置を鋼板進行方向に複数のゾーンに分割して、各ゾーン出側の鋼板温度に応じて、ゾーン毎にミスト冷却およびガス冷却のどちらを使用するか判定する方法が記載されている。また、特許文献２には、冷却装置を二分割し、後段の冷却を前段の冷却よりも緩冷却にする方法が記載されている。
【先行技術文献】
【特許文献】
【０００６】
【特許文献１】特開２０００−２５６８１８号公報
【特許文献２】特開２００６−１１１９４５号公報
【発明の概要】
【発明が解決しようとする課題】
【０００７】
しかし、特許文献１、２に記載の方法では、特に冷却設備の後半ゾーンでの冷却速度が大きく規制される。そのため、冷却設備長の延長を行わない場合、鋼板の通板速度も規制する必要があり、生産性向上の阻害要因となる。
【０００８】
そこで本発明は、上記課題に鑑み、鋼板の生産性向上を阻害することなく、合金化後の冷却における鋼板幅方向の冷却ムラを抑制し、それに起因する欠陥の発生を抑制することが可能な合金化溶融亜鉛めっき鋼板の製造方法を提供することを目的とする。
【課題を解決するための手段】
【０００９】
本発明者は、上記課題を解決するために鋭意検討を行った。冷却ノズルから噴射された液滴が鋼板表面に付着することが原因で、鋼板幅方向の冷却ムラは拡大する。つまり、冷却の開始から終了まで、液滴群が鋼板の表面に接触せず、液滴群が蒸発して蒸気膜が形成された状態（以下、「膜沸騰状態」とも称する。）で、鋼板が冷却されることで、鋼板幅方向の冷却ムラが抑制できる。そして、本発明者は、液滴群の平均液滴直径Ｄ（μｍ）を、冷却停止温度Ｔ（℃）との関係で、ある所定値未満とすることによって、冷却の開始から終了まで膜沸騰状態を維持でき、その結果、鋼板幅方向の冷却ムラを抑制できることを見出した。
【００１０】
本発明は、上記の知見によって完成されたものであり、その要旨構成は以下のとおりである。
［１］焼鈍された鋼板に溶融亜鉛めっきを施し、その後、前記鋼板に施された亜鉛めっきを加熱合金化し、次いで冷却液を微細化した液滴群を前記鋼板に向けて噴射して前記鋼板を冷却停止温度Ｔ（℃）まで冷却する合金化溶融亜鉛めっき鋼板の製造方法であって、
前記液滴群には、２０℃、二酸化炭素１気圧の場合における二酸化炭素の飽和溶解量の１．０％以上の二酸化炭素が溶解しており、前記液滴群の平均液滴直径Ｄ（μｍ）は、前記冷却の開始から前記冷却停止温度Ｔ（℃）となる冷却終了まで、前記液滴群が前記鋼板の表面に接触せず、前記液滴群が蒸発して蒸気膜を形成した状態が維持されるサイズであることを特徴とする合金化溶融亜鉛めっき鋼板の製造方法。
［２］前記液滴群の平均液滴直径Ｄ（μｍ）は、前記冷却停止温度Ｔ（℃）との関係で下記式（１）を満足することを特徴とする［１］に記載の合金化溶融亜鉛めっき鋼板の製造方法。
Ｄ＜５．０×１０−３×Ｔ２−２．０×Ｔ＋２．２×１０２・・・（１）
［３］前記液滴群の平均液滴直径Ｄ（μｍ）は、前記冷却停止温度Ｔ（℃）、との関係でさらに下記式（２）を満足することを特徴とする［２］に記載の合金化溶融亜鉛めっき鋼板の製造方法。
Ｄ≧３．０×１０−３×Ｔ２−１．２×Ｔ＋１．３×１０２・・・（２）
［４］焼鈍された鋼板に溶融亜鉛めっきを施し、その後、前記鋼板に施された亜鉛めっきを加熱合金化し、次いで冷却液を微細化した液滴群を前記鋼板に向けて噴射して前記鋼板を冷却停止温度Ｔ（℃）まで冷却する合金化溶融亜鉛めっき鋼板の製造方法であって、前記液滴群には、２０℃、二酸化炭素１気圧の場合における二酸化炭素の飽和溶解量の１．０％以上の二酸化炭素が溶解しており、前記冷却の開始から前記冷却停止温度Ｔ（℃）となる冷却終了まで、前記液滴群が前記鋼板の表面に接触せず、前記液滴群が蒸発して蒸気膜が形成された状態が維持される、前記液滴群の平均液滴直径Ｄ（μｍ）と前記冷却停止温度Ｔ（℃）との関係式を予め求め、該関係式を満足する平均液滴直径Ｄ（μｍ）で冷却を行うことを特徴とする合金化溶融亜鉛めっき鋼板の製造方法。
【発明の効果】
【００１１】
本発明の合金化溶融亜鉛めっき鋼板の製造方法によれば、鋼板の生産性向上を阻害することなく、合金化後の冷却における鋼板幅方向の冷却ムラを抑制し、それに起因する欠陥の発生を抑制することが可能である。
【図面の簡単な説明】
【００１２】
【図１】図１は、連続合金化溶融亜鉛めっき設備の模式図である。
【図２】図２の（Ａ）は、冷却装置の模式図であり、図２の（Ｂ）は、冷却装置の空気用ヘッダの模式図である。
【図３】図３は、合金化後のミスト冷却における、鋼板温度と冷却能力との関係を示す概念図である。
【図４】図４は、本発明の一実施形態における、液滴群の平均液滴直径Ｄと遷移温度Ｔ１との関係を示すグラフである。
【図５】図５は、本発明の一実施形態における、冷却停止温度Ｔと液滴群の平均液滴直径Ｄとの関係を示すグラフである。
【発明を実施するための形態】
【００１３】
本発明の一実施形態における合金化溶融亜鉛めっき鋼板の製造方法で用いる連続合金化溶融亜鉛めっき設備１００は、図１に示すように、焼鈍炉（図示せず）、溶融亜鉛めっき浴２０、シンクロール２１、ガスワイピング装置２２、合金化炉２３、冷却装置１０、走査型放射温度計２４、およびトップロール２５を有する。
【００１４】
図示しない連続焼鈍炉で焼鈍された鋼板Ｐは、溶融亜鉛めっき浴２０に連続的に導入され、ここで鋼板Ｐに溶融亜鉛めっきが施される。鋼板Ｐは、溶融亜鉛めっき浴２０中のシンクロール２１によって、その進行方向が上方になる。鋼板Ｐは溶融亜鉛めっき浴２０の上方に引き上げられた後、ガスワイピング装置２２でめっき付着量が調整される。その後、合金化炉２３で鋼板Ｐに施された亜鉛めっきが加熱合金化される。その後、冷却装置１０で冷却液を微細化した液滴群を鋼板Ｐに向けて噴射して、鋼板Ｐを冷却する。その後、トップロール２５近傍で放射温度計２４によって鋼板温度が測定される。
【００１５】
冷却装置１０の構成を、図２を参照して説明する。冷却装置１０の主要部分は、図２（Ａ）に示すように、空気用ヘッダ１２と、これに取り付けられたノズル１４である。空気用ヘッダ１２の内部には、図示しない冷却液用ヘッダがある。空気用ヘッダ１２には所定の圧力に加圧された空気が、また、冷却液用ヘッダには所定の圧力に加圧された冷却液が、それぞれ供給される。空気および冷却液はノズル１４の内部で混合され、その結果、冷却液は微細化され、ノズル１４の開口部から液滴群が鋼板Ｐに向けて噴霧される。なお、この冷却液には、事前に二酸化炭素を溶解させてある。図２（Ｂ）に示すように、１つの空気用ヘッダ１２には、その延在方向に所定間隔で複数個のノズル１４が取り付けられている。空気用ヘッダ１２は、その延在方向が鋼板Ｐの幅方向と一致するように設置されているため、鋼板Ｐを幅方向にわたって冷却できる。また、図２（Ａ）に示すように、空気用ヘッダ１２は冷却設備長に応じて鋼板Ｐの進行方向に複数個配置される。さらに、空気用ヘッダ１２は、鋼板Ｐの両面に配置されるので、鋼板Ｐの表面および裏面を冷却できる。冷却液は特に限定されないが、水であることが好ましい。なお、冷却装置１０の構造は、液滴群を噴霧可能な装置であれば、上記で説明したものには限定されない。
【００１６】
また、前述のように水と空気を混合して噴射する場合以外にも、水のみを加圧して液滴を噴霧する方法でも良い。
【００１７】
図３を参照して、合金化後のミスト冷却における鋼板の冷却メカニズムを説明する。まず、冷却開始直後で鋼板の温度が高い段階では、冷却能力は比較的低く、しかも鋼板の温度変化に対して冷却能力の変化が小さい状態である（領域Ａ）。この領域Ａの段階では、液滴群が鋼板の表面に接触せず、液滴群が蒸発して鋼板表面のごく近傍（鋼板表面と液滴群との間）に蒸気膜が形成された膜沸騰状態で、鋼板が冷却される。この領域Ａは、安定した熱流速が得られる状態である。
【００１８】
鋼板の温度が所定温度Ｔ１以下に低下すると、鋼板温度の低下にともない冷却能力が増加する（領域Ｂ）。この領域Ｂの段階では、一部の液滴は鋼板の表面に接触せずに蒸発して、蒸気膜を形成するが、残りの液滴は蒸発せず、鋼板の表面に衝突する状態（部分膜沸騰状態）で、鋼板が冷却される。鋼板温度が低下するほど、鋼板の表面に直接衝突する液滴の割合が増加する。この領域Ｂは、不安定な熱流速しか得られない状態であり、鋼板幅方向の冷却ムラが拡大する。つまり、合金化後冷却前の鋼板温度が幅方向に多少ばらついたり、図２（Ｂ）に示す複数のノズル１４間で噴射量が不可避的に数％ばらつくことが、鋼板幅方向の冷却ムラの原因となっているところ、領域Ｂでは、鋼板温度が低下している箇所がより高い冷却能力で冷却されるため、鋼板幅方向の冷却ムラが拡大するのである。なお、領域Ａから領域Ｂに切り替わる鋼板温度Ｔ１を、本明細書では「遷移温度」と称する。
【００１９】
鋼板温度がさらに低下すると、鋼板温度の低下にともない冷却能力も低下し、安定した冷却状態となる（領域Ｃ）。この領域Ｃの段階では、全ての液滴が鋼板の表面に衝突する状態で、鋼板が冷却される。
【００２０】
つまり、冷却の開始から終了まで、領域Ａの膜沸騰状態を維持できれば、鋼板幅方向の冷却ムラが抑制できる。そこで本発明者は、図３の曲線を左方向にシフトして領域Ａを低温側に拡大する、つまり遷移温度Ｔ１を冷却停止温度Ｔ（℃）よりも低温にする手段を検討した。その結果、鋼板表面近傍での液滴群の平均液滴直径Ｄ（μｍ）が小さいほど、領域Ａが低温側に広がることが判明した。
【００２１】
また、本発明では、二酸化炭素を溶解させた冷却液を用いる。これにより、液滴群には二酸化炭素が溶解しているため、液滴化した冷却液が鋼板に衝突して鋼板から熱を奪う際、冷却液の温度上昇にともない、溶解できなくなった気体により発泡する。その発泡により、蒸気膜が形成されやすくなり、領域Ａの膜沸騰状態を低温でも維持可能になる。
【００２２】
冷却液への二酸化炭素の溶解量が少ないと、発泡効果が十分に発現しないため、本発明では、２０℃、二酸化炭素１気圧の場合における二酸化炭素の飽和溶解量の１．０％以上の二酸化炭素を溶解させた冷却液を用いる。なお、２０℃、空気１気圧の場合、二酸化炭素の水に対する飽和溶解量は０．６１ｍｇ／Ｌである。一方、２０℃、二酸化炭素１気圧の場合、二酸化炭素の水に対する飽和溶解量は１７００ｍｇ／Ｌである。
【００２３】
二酸化炭素を溶解させた冷却液は、例えば、冷却液の入った容器に所定圧の二酸化炭素を吹き込むことにより（バブリング）、二酸化炭素を事前に溶解させた冷却液を、冷却用ヘッダから供給し、ノズル１４の内部で空気と混合すればよい。
【００２４】
なお、工業的に入手しやすいという点で、本発明では二酸化炭素を冷却液に溶解させるが、二酸化炭素と同様に、水に溶解する気体であれば、同様の効果が発現する。
【００２５】
そこで、図１に示す連続合金化溶融亜鉛めっき設備を用いて、液滴群の平均液滴直径Ｄ（μｍ）と遷移温度Ｔ１（℃）との関係について検討した。冷却液は水を用いた。また、二酸化炭素を飽和量の１０％以上溶解させた冷却液とした。液滴群の平均液滴直径Ｄ（μｍ）は、水に対する空気の流量比を変化させることにより変更した。それ以外の実験条件は以下のとおりである。
鋼板：板厚１．０ｍｍ、板幅１０００ｍｍ、引張強さ４５０ＭＰａ
通板速度：１５０ｍｐｍ
溶融亜鉛めっき浴の浴温：４６０℃
合金化直後の鋼板温度：５００℃
合金化後のミスト冷却における、液滴群の平均液滴直径Ｄ（μｍ）と遷移温度Ｔ１（℃）との関係を図４に示す。図４に示すように、液滴群の平均液滴直径Ｄ（μｍ）が小さいほど遷移温度Ｔ１は低くなった。
【００２６】
そこで、図４に基づいて、遷移温度Ｔ１（℃）を冷却停止温度Ｔ（℃）未満とするための、液滴群の平均液滴直径Ｄ（μｍ）と冷却停止温度Ｔ（℃）との関係を求めた。その結果、液滴群の平均液滴直径Ｄ（μｍ）は、冷却停止温度Ｔ（℃）との関係で下記式（１）を満足すれば、遷移温度Ｔ１（℃）を冷却停止温度Ｔ（℃）未満とすることができることがわかった。
Ｄ＜５．０×１０−３×Ｔ２−２．０×Ｔ＋２．２×１０２・・・（１）
冷却停止温度Ｔ（℃）は、通常、２５０〜４５０℃の範囲とすることができる。そこで、本発明の一実施形態では、冷却停止温度Ｔ（℃）を定めたら、その値を式（１）の右辺に代入し、液滴群の平均液滴直径Ｄ（μｍ）を右辺の値未満に制御して、鋼板の冷却を行えばよい。なお、本発明における液滴群の平均液滴直径Ｄ（μｍ）は、ザウター（Ｓａｕｔｅｒ）平均粒径で定義され、浸液法や、液滴にレーザー光を照射するレーザー法で測定することができる。
【００２７】
液滴群の平均液滴直径Ｄ（μｍ）は、ノズルの構造、混合前の空気および冷却液の圧力比、空気および冷却液の流量比、などによって制御できる。例えば、冷却液の圧力に対して空気の圧力を高くすれば、液滴群の平均液滴直径Ｄ（μｍ）は小さくなる。また、冷却液の流量に対して空気の流量を多くすれば、液滴群の平均液滴直径Ｄ（μｍ）は小さくなる。また、流量が同じ前提であれば、ノズル径が小さいほど液滴群の平均液滴直径Ｄ（μｍ）は小さくなる。
【００２８】
ただし、液滴群の平均液滴直径Ｄ（μｍ）を小さくするには、上述のように例えば空気の噴射圧力を高くする必要がある。その場合、ブロアやコンプレッサといった圧縮空気製造装置が高価になる、ランニングコストが増加するといった追加コストが必要になるため、必要以上に液滴群の平均液滴直径Ｄ（μｍ）を小さくすることは好ましくない。そこで、本発明者は、冷却停止温度Ｔ（℃）に対し、鋼板幅方向の冷却ムラを低減する効果が飽和する液滴群の平均液滴直径Ｄ（μｍ）の下限を調査した。鋼板幅方向の冷却ムラを低減する効果が飽和する液滴群の平均液滴直径Ｄ（μｍ）の下限は部分膜沸騰（遷移沸騰）が生じる限界の温度であり、調査した結果、液滴群の平均液滴直径Ｄ（μｍ）は、冷却停止温度Ｔ（℃）との関係でさらに下記式（２）を満足することが好ましいことがわかった。
Ｄ≧３．０×１０−３×Ｔ２−１．２×Ｔ＋１．３×１０２・・・（２）
図５に、式（１）および式（２）による冷却停止温度Ｔ（℃）と液滴群の平均液滴直径Ｄ（μｍ）との関係を示す。破線が式（１）であり、実線が式（２）である。
【００２９】
なお、液滴群の平均液滴直径Ｄ（μｍ）と冷却停止温度Ｔ（℃）との関係式は、操業条件、特に冷却条件によって、式（１）や式（２）とは異なる可能性がある。このため、本発明はこれらの式には限定されず、液滴群の平均液滴直径Ｄ（μｍ）が、冷却停止温度Ｔ（℃）との関係で、冷却の開始から冷却停止温度Ｔ（℃）となる冷却終了まで膜沸騰状態が維持されるサイズであることが重要である。これにより、合金化後の冷却における鋼板幅方向の冷却ムラを抑制し、それに起因する欠陥の発生を抑制することが可能である。なお、本発明は、相対的には冷却能力の低い膜沸騰状態で冷却を行うものではあるが、液滴の噴霧量を適切に制御すれば、十分な冷却能力を得ることができる。そのため、ガス冷却を含む特許文献１や、後段の冷却を前段の冷却よりも緩冷却にする特許文献２のように、生産性を阻害することはない。
【００３０】
本発明の他の実施形態では、本発明を適用する操業条件において、冷却の開始から冷却停止温度Ｔ（℃）となる冷却終了まで、液滴群が鋼板の表面に接触せず、膜沸騰状態が維持される、液滴群の平均液滴直径Ｄ（μｍ）と冷却停止温度Ｔ（℃）との関係式を予め求め、求めた関係式を満足するように、液滴群の平均液滴直径Ｄ（μｍ）を制御して、合金化後の鋼板の冷却を行えばよい。これにより、合金化後の冷却における鋼板幅方向の冷却ムラを抑制し、それに起因する欠陥の発生を抑制することが可能である。
【実施例１】
【００３１】
図１に示す連続合金化溶融亜鉛めっき設備を用いて、上述の式（１）および式（２）を求めた実験と同じ操業条件で、合金化溶融亜鉛めっき鋼板を製造した。冷却停止温度Ｔ（℃）を３００℃、３５０℃、４００℃の３水準として、液滴群の平均液滴直径Ｄ（μｍ）、二酸化炭素の飽和溶解量に対する溶解量の割合（％）を表１に示すものとした。冷却後の鋼板の幅方向温度差（最大温度−最小温度）を放射温度計により測定し、結果を表１に示した。
【００３２】
また、冷却中の鋼板表面近傍をカメラで撮影した映像を目視で観察し、冷却中の液滴群の状態を調べた。
【００３３】
また、鋼板の欠陥については、得られた鋼板を目視し、シワ状模様が無いものを合格とした。
【００３４】
【表１】
0006439755.tif 000002
【００３５】
表１に示すように、式（１）を満足しない比較例では、鋼板幅方向の温度差が大きくなり、鋼板表面にシワ状の模様が発生するといった欠陥が生じた。これに対し、式（１）を満足する本発明例では、鋼板幅方向の温度差が非常に小さく、鋼板表面にシワ状の模様が発生するといった欠陥は生じなかった。また、観察の結果、比較例では、冷却の初期は膜沸騰状態であったが、後半で部分膜沸騰状態となっていたのに対し、発明例では、冷却の初期から終了まで膜沸騰状態が維持されていた。
【産業上の利用可能性】
【００３６】
本発明の合金化溶融亜鉛めっき鋼板の製造方法によれば、鋼板の生産性向上を阻害することなく、合金化後の冷却における鋼板幅方向の冷却ムラを抑制し、それに起因する欠陥の発生を抑制することが可能である。
【符号の説明】
【００３７】
１００  連続合金化溶融亜鉛めっき設備
１０  冷却装置
１２  空気用ヘッダ
１４  ノズル
２０  溶融亜鉛めっき浴
２１  シンクロール
２２  ガスワイピング装置
２３  合金化炉
２４  （走査型）放射温度計
２５  トップロール
Ｐ  鋼板
【図１】
0006439755.tif 000003
【図２】
0006439755.tif 000004
【図３】
0006439755.tif 000005
【図４】
0006439755.tif 000006
【図５】
0006439755.tif 000007